Ni 0 . 7 질량 %, Sn 1 . 2 질량 %, P 0 . 05 질량 %, Fe 0 . 02 질량 %, Zn 0 . 05 질량 % 를 함유 하 고 잔부 가 구리 인 조성 을 가지 는 구리 합금 을 , 코어 리스 ( coreless ) 로 ( 爐 ) 에서 용제 한 후 , 반 연속 주조법 ( 주조 의 냉각 응고 속도 2 ℃／ sec ) 으로 조괴 ( 造塊 ) 하 고 , 두께 70 ㎜ × 폭 200 ㎜ × 길 이 500 ㎜ 의 주괴 를 얻 었 다 . 이 주괴 를 , 이하 의 조건 으로 압연 하 여 구리 합금 박판 을 제조 했 다 . 주괴 의 표면 을 면 삭 하 여 가열 후 , 가열로 에서 960 ℃ 로 가열 한 후 , 즉시 열연 ( 熱延 ) 종료 온도 750 ℃ 로 열간 압연 을 행하 여 두께 16 ㎜ 의 판 으로 하 여 , 650 ℃ 이상 의 온도 에서 수중 ( 水中 ) 에 급 냉 했 다 .